СПОСОБ ПОЛУЧЕНИЯ КАТАЛИЗАТОРА ИЛИ ПРОКАТАЛИЗАТОРА, СОДЕРЖАЩЕГО ДИОКСИД ЦИРКОНИЯ, КАТАЛИТИЧЕСКАЯ КОМПОЗИЦИЯ И СПОСОБ ПОЛУЧЕНИЯ АЛКЕНИЛАЛКАНОАТОВ С ИСПОЛЬЗОВАНИЕМ ТАКОЙ КОМПОЗИЦИИ

1. Способ получения катализатора или прокатализатора, подходящих для содействия получению алкенилалканоатов, включающий:
2
2
введение палладий- и золотосодержащих предшественников в контакт с материалом носителя, содержащим диоксид циркония причем материал носителя, содержащий диоксид циркония, обладает площадью удельной поверхности по БЭТ между примерно 10 м/г до примерно 135 м/г;
необязательно стадию фиксации с использованием фиксирующего вещества; и
восстановление, по меньшей мере, палладийсодержащего предшественника в результате введения восстанавливающей среды в контакт с материалом носителя, содержащим диоксид циркония.
2
2
2. Способ по п.1, где материал носителя, содержащий диоксид циркония, характеризуется площадью удельной поверхности в диапазоне от приблизительно 10 м/г до приблизительно 60 м/г согласно измерениям по методу БЭТ.
2
2
3. Способ по п.2, где материал носителя, содержащий диоксид циркония, характеризуется площадью удельной поверхности по методу БЭТ в диапазоне от приблизительно 37 м/г до приблизительно 60 м/г.
2
4. Способ по пп.1-3, где материал носителя, содержащий диоксид циркония, характеризуется площадью удельной поверхности по методу БЭТ приблизительно 42 м/г.
2
5. Способ по пп.1-3, где материал носителя, содержащий диоксид циркония, характеризуется площадью удельной поверхности по методу БЭТ приблизительно 55 м/г.
6. Способ по п.1, где материал носителя, содержащий диоксид циркония, характеризуется объемом пор в диапазоне от приблизительно 0,1 мл/г до приблизительно 0,6 мл/г.
7. Способ по п.1, где стадия введения в контакт включает импрегнирование палладий- и золотосодержащим предшественниками материала носителя, содержащего диоксид циркония.
8. Способ по п.7, где стадия импрегнирования включает последовательное импрегнирование палладий- и золотосодержащими предшественниками материала носителя, содержащего диоксид циркония.
9. Способ по п.1, дополнительно включающий, по меньшей мере, одну стадию фиксации при помощи фиксирующего вещества.
10. Способ по п.1, где стадию восстановления проводят до импрегнирования золотосодержащим предшественником.
11. Способ по п.7, где стадия импрегнирования включает совместное импрегнирование палладий- и золотосодержащими предшественниками.
12. Способ по п.7, где стадия импрегнирования включает импрегнирование материала носителя, содержащего диоксид циркония, растворимыми в воде по существу не содержащими хлоридов растворами предшественников.
3
2
2
2
3
4
2
3
4
3
2
3
2
3
4
2
3
2
2
2
4
3
4
3
2
13. Способ по п.1, где по существу не содержащие хлоридов палладийсодержащие предшественники включают Pd(NH)(NO), Pd(NH)(OH), Pd(NH)(NO), Pd(NO), Pd(NH)(OAc), Pd(NH)(OAc), Pd(OAc) в КОН или NMeOH или NaOH, Pd(NH)(HCO), оксалат палладия или их комбинации.
2
2
4
2
3
4
3
4
14. Способ по п.1, где по существу не содержащие хлоридов золотосодержащие предшественники включают KAuO, NaAuO, NMeAuO, Au(OAc) в КОН или NMeOH, HAu(NO) в азотной кислоте или их комбинации.
15. Способ по п.1, где стадия введения в контакт дополнительно включает введение в контакт с предшественником третьего компонента, содержащим родий.
16. Способ по п.1, дополнительно включающий введение ацетата калия в контакт с материалом носителя, содержащим диоксид циркония.
17. Способ по п.16, где ацетат калия присутствует в количестве в диапазоне приблизительно от 10 до 70 г/л катализатора.
18. Способ по п.1, где стадия введения в контакт включает введение в контакт от приблизительно 1 до приблизительно 10 г палладия и от приблизительно 0,5 до приблизительно 10 г золота на литр катализатора, при этом количество золота находится в диапазоне от приблизительно 10 до приблизительно 125 мас.% при расчете на массу палладия.
19. Способ по п.18, где атомное отношение между золотом и палладием находится в диапазоне от приблизительно 0,50 до приблизительно 1,00.
20. Каталитическая композиция для получения алкенилалканоатов, содержащая:
2
2
материал носителя, содержащий диоксид циркония, характеризующийся площадью удельной поверхности по БЭТ в диапазоне от приблизительно 10 м/г до примерно 135 м/г, с введенными с ним в контакт, по меньшей мере, палладием и золотом с образованием катализатора или прокатализатора.
2
2
21. Композиция по п.20, где материал носителя, содержащий диоксид циркония, характеризуется площадью удельной поверхности в диапазоне от приблизительно 10 м/г до приблизительно 60 м/г согласно измерениям по методу БЭТ.
2
2
22. Композиция по п.21, где материал носителя, содержащий диоксид циркония, характеризуется площадью удельной поверхности по методу БЭТ в диапазоне от приблизительно 37 м/г до приблизительно 60 м/г.
2
23. Композиция по пп.20-22, где материал носителя, содержащий диоксид циркония, характеризуется площадью удельной поверхности по методу БЭТ приблизительно 42 м/г.
2
24. Композиция по пп.20-22, где материал носителя, содержащий диоксид циркония, характеризуется площадью удельной поверхности по методу БЭТ приблизительно 55 м/г.
25. Композиция по п.20, где материал носителя, содержащий диоксид циркония, характеризуется объемом пор в диапазоне от приблизительно 0,1 мл/г до приблизительно 0,6 мл/г.
26. Композиция п.20, где палладий и золото подвергают восстановлению.
27. Композиция по п.20, где катализатор или прокатализатор содержат третий компонент, содержащий родий.
28. Композиция по п.20, где катализатор или прокатализатор содержат от приблизительно 1 до приблизительно 10 г палладия и от приблизительно 0,5 до приблизительно 10 г золота на литр катализатора, при этом количество золота находится в диапазоне от приблизительно 10 до приблизительно 125 мас.% при расчете на массу палладия.
29. Композиция по п.20, где катализатор или прокатализатор содержат ацетат калия.
30. Композиция по п.29, где ацетат калия присутствует в количестве в диапазоне приблизительно от 10 до 70 г/л катализатора.
31. Композиция по п.20, где материал носителя, содержащий диоксид циркония, включает частицы материала носителя или измельченный материал носителя.
32. Способ получения алкенилалканоатов, включающий:
2
2
введение исходного сырья, содержащего алкен, алкановую кислоту и окислитель, в контакт с катализатором или прокатализатором, содержащими палладий и золото на материале носителя, содержащем диоксид циркония, характеризующийся площадью удельной поверхности по БЭТ в диапазоне от приблизительно 10 м/г до примерно 135 м/г.
2
2
33. Способ по п.32, где материал носителя, содержащий диоксид циркония, характеризуется площадью удельной поверхности в диапазоне от приблизительно 10 м/г до приблизительно 60 м/г согласно измерениям по методу БЭТ.
2
2
34. Способ по п.33, где материал носителя, содержащий диоксид циркония, характеризуется площадью удельной поверхности по методу БЭТ в диапазоне от приблизительно 37 м/г до приблизительно 60 м/г.
2
35. Способ по пп.32-34, где материал носителя, содержащий диоксид циркония, характеризуется площадью удельной поверхности по методу БЭТ приблизительно 42 м/г.
2
36. Способ по пп.32-34, где материал носителя, содержащий диоксид циркония, характеризуется площадью удельной поверхности по методу БЭТ приблизительно 55 м/г.
37. Способ по п.32, где материал носителя, содержащий диоксид циркония, характеризуется объемом пор в диапазоне от приблизительно 0,1 мл/г до приблизительно 0,6 мл/г.
38. Способ по п.32, где алкеном является этилен, алкановой кислотой является уксусная кислота, а окислителем является кислородсодержащий газ.
39. Способ по п.32, где катализатор или прокатализатор содержат третий компонент, содержащий родий.
40. Способ по п.32, где катализатор или прокатализатор содержат от приблизительно 1 до приблизительно 10 г палладия и от приблизительно 0,5 до приблизительно 10 г золота на литр катализатора, при этом количество золота находится в диапазоне от приблизительно 10 до приблизительно 125 мас.% при расчете на массу палладия.